(57)【要約】実施形態の絶縁スペーサは、ガス絶縁開閉装置の高電圧導体部と金属容器間を支持する。絶縁スペーサは、電界の上昇に伴って誘電率が上昇する非線形誘電率材料からなる。非線形誘電率材料は、マトリックス樹脂と、マトリックス樹脂中に充填された第一の充填剤および第二の充填剤と、を含む。マトリックス樹脂は、少なくとも１分子中に２つ以上のエポキシを有するエポキシ化合物である。第一の充填剤は、チタン酸バリウムである。第二の充填剤は、シリカまたはアルミナである。
2019111891.tif 000002
【特許請求の範囲】
【請求項１】
ガス絶縁開閉装置の高電圧導体部と金属容器間を支持する絶縁スペーサであって、
前記絶縁スペーサは、電界の上昇に伴って誘電率が上昇する非線形誘電率材料からなり、
前記非線形誘電率材料は、マトリックス樹脂と、前記マトリックス樹脂中に充填された第一の充填剤および第二の充填剤と、を含み、
前記マトリックス樹脂は、少なくとも１分子中に２つ以上のエポキシを有するエポキシ化合物であり、
前記第一の充填剤は、チタン酸バリウムであり、
前記第二の充填剤は、シリカまたはアルミナである絶縁スペーサ。
【請求項２】
前記非線形誘電率材料における前記第一の充填剤の充填率が１０ｖｏｌ％〜４５ｖｏｌ％であり、
前記第二の充填剤が、前記非線形誘電率材料における前記第一の充填剤と前記第二の充填剤の合計充填率が３５ｖｏｌ％〜５５ｖｏｌ％となるように充填された請求項１に記載の絶縁スペーサ。
【請求項３】
前記第一の充填剤の平均粒径が０．１μｍ〜１５μｍである請求項１または２に記載の絶縁スペーサ。
【請求項４】
前記第一の充填剤は、凝集体である請求項１〜３のいずれか１項に記載の絶縁スペーサ。
【請求項５】
前記第一の充填剤の表面は、チタネートカップリング処理またはシランカップリング処理が施されている請求項１〜４のいずれか１項に記載の絶縁スペーサ。
【請求項６】
前記第二の充填剤は、平均粒径が１μｍ〜３０μｍの溶融シリカである請求項１〜５のいずれか１項に記載の絶縁スペーサ。
【発明の詳細な説明】
【技術分野】
【０００１】
本発明は、絶縁スペーサに関する。
【背景技術】
【０００２】
現在、高電圧大容量の電力系統では、六フッ化硫黄（ＳＦ６）ガスを絶縁・消孤媒体としたガス絶縁開閉装置が広く用いられている。ここで、図６を参照して、一般的なガス絶縁開閉装置の構成例を説明する。図６に示すように、ガス絶縁開閉装置を構成する機器の１つであるガス絶縁母線は、金属容器２と、金属容器２内に挿通された通電用の高電圧導体部１と、高電圧導体部１と共に金属容器２の内部に封入された絶縁ガス４と、を有する。高電圧導体部１は、金属容器２と共に同軸円筒構造を構成している。高電圧導体部１には、絶縁スペーサ６が取付けられている。絶縁スペーサ６は、高電圧導体部１を絶縁支持する。絶縁スペーサ６の近傍には、電界緩和シールド５が設けられている。一般に、絶縁スペーサ６は、エポキシ樹脂と、エポキシ樹脂に配合したアルミナやシリカ等の充填剤とを含む樹脂から構成される。絶縁スペーサ６は、前記の樹脂を金型注型することにより製造される。【０００３】
ガス絶縁母線の大きさを決定付ける絶縁スペーサ６近傍の電界分布は、高電圧導体部１、絶縁スペーサ３および電界緩和シールド５の幾何学的形状と、絶縁スペーサ６および絶縁ガス４の比誘電率とにより決定される。ガス絶縁母線においては、機器の性能向上および小型化にとって、絶縁スペーサ６の表面の最大電界値を低減することが重要である。そのために、絶縁スペーサ６の形状の最適化や、絶縁スペーサ６の低誘電率化が試みられてきたが、その技術開発には限界が近付いている。絶縁スペーサ６の形状は、沿面距離を伸ばすためにコーン型の複雑な形状をなしており、金型設計や注型に高い技術力や製造コストが必要になっている。【０００４】
絶縁スペーサ６の誘電率を空間的に自由に変化させることが可能であるならば、絶縁スペーサ６の表面の最大電界値を低減させることが可能である。それにより、ガス絶縁開閉装置の小型化やそれに伴う機器コストの低減を実現できる。金型注型で製作される絶縁スペーサ６の誘電率を空間的に変化させるという技術課題を解決するための従来技術としては、例えば、注型する際に、エポキシ樹脂および充填剤の配合量が異なる材料を複数用意し、その材料の割合を連続的に変化させて絶縁スペーサを加熱成型する方法が知られている。
【先行技術文献】
【特許文献】
【０００５】
【特許文献１】特開２０１０−１７６９６９号公報
【発明の概要】
【発明が解決しようとする課題】
【０００６】
本発明が解決しようとする課題は、ガス絶縁開閉装置の小型化および絶縁特性を向上する絶縁スペーサを提供することである。
【課題を解決するための手段】
【０００７】
実施形態の絶縁スペーサは、ガス絶縁開閉装置の高電圧導体部と金属容器間を支持する。絶縁スペーサは、電界の上昇に伴って誘電率が上昇する非線形誘電率材料からなる。非線形誘電率材料は、マトリックス樹脂と、マトリックス樹脂中に充填された第一の充填剤および第二の充填剤と、を含む。マトリックス樹脂は、少なくとも１分子中に２つ以上のエポキシを有するエポキシ化合物である。第一の充填剤は、チタン酸バリウムである。第二の充填剤は、シリカまたはアルミナである。
【図面の簡単な説明】
【０００８】
【図１】実施形態の絶縁スペーサを有するガス絶縁開閉装置におけるガス絶縁母線近傍の断面図。
【図２】エポキシ樹脂にチタン酸バリウムと溶融シリカを充填した非線形誘電率材料の電界緩和効果および粘度の特性を示す図。
【図３】電界緩和効果を検証したガス絶縁母線の絶縁スペーサ周辺の解析モデル図。
【図４】非線形誘電率材料の電界−誘電率特性の実測データを示す図。
【図５】絶縁スペーサの表面の電界値を、電界解析により比較した結果を示す図。
【図６】従来のガス絶縁開閉装置におけるガス絶縁母線近傍の断面図。
【発明を実施するための形態】
【０００９】
以下、実施形態の絶縁スペーサを、図面を参照して説明する。なお、図６に示したガス絶縁母線と同一の構成については同一符号を附して、説明を省略する。
【００１０】
［絶縁スペーサ］
図１は、実施形態の絶縁スペーサを有するガス絶縁開閉装置におけるガス絶縁母線近傍の断面図である。図１において、図６示したガス絶縁母線と同一の構成については同一符号を附して、説明を省略する。
図１に示すように、ガス絶縁開閉装置を構成する機器の１つであるガス絶縁母線は、高電圧導体部１と、金属容器２と、絶縁スペーサ３と、絶縁ガス４と、電界緩和シールド５と、を有する。
絶縁スペーサ３は、高電圧導体部１と金属容器２間を支持する。
【００１１】
絶縁スペーサ３は、電界の上昇に伴って誘電率が上昇する非線形誘電率材料からなる。
非線形誘電率材料は、マトリックス樹脂と、そのマトリックス樹脂中に充填された第一の充填剤および第二の充填剤と、を含む。
絶縁スペーサ３は、非線形誘電率材料を用いて、金型注型によって製作される。
【００１２】
マトリックス樹脂は、少なくとも１分子中に２つ以上のエポキシを有するエポキシ化合物である。このようなエポキシ化合物としては、例えば、ビスフェノールＡ型エポキシ樹脂、ビスフェノールＦ型エポキシ樹脂、ビスフェノールＡＤ型エポキシ樹脂、脂環式エポキシ樹脂、ビフェニル型エポキシ樹脂、水添ビスフェノールＡ型エポキシ樹脂、トリグリシジルイソシアネートやヒダントインエポキシのような複素環式エポキシ樹脂等が挙げられる。これらのエポキシ化合物は、１種を単独で用いてもよく、２種以上を混合して用いてもよい。これらのエポキシ化合物の中でも、絶縁スペーサ３を金型注型で製作するには、エポキシ当量が１２５〜５００のビスフェノールＡ型エポキシ樹脂が好ましい。
【００１３】
本実施形態における非線形誘電率材料は、エポキシ樹脂用のいずれの硬化剤を含んでいてもよい。エポキシ樹脂用の硬化剤としては、例えば、一般にエポキシ樹脂用化合物として用いられている、脂肪族あるいは芳香族の酸無水物、カルボン酸、アミン類、フェノール類等が挙げられる。これらのエポキシ用硬化剤は、１種を単独で用いてもよく、２種以上を混合して用いてもよい。これらのエポキシ用硬化剤の中でも、特にポットライフが長く、硬化時の発熱の少ない点から、無水フタル酸、ヘキサヒドロ無水フタル酸、メチル酸ヘキサヒドロ無水フタル酸、テトラヒドロ無水フタル酸、メチルテトラヒドロ無水フタル酸、無水ナジック酸、メチル無水ナジック酸等の酸無水物類が好ましい。これらの酸無水物類の中でも、ポットライフが長く、かつ硬化が速いため、作業性の点から有利であり、またその硬化物の特性も他の硬化剤を用いた場合よりも優れている点から、メチルヘキサヒドロ無水フタル酸とメチルテトラヒドロ無水ナジック酸がより好ましい。
【００１４】
エポキシ樹脂用硬化剤の配合量は、エポキシ化合物１当量に対して、０．７当量〜０．９当量の範囲であることが好ましい。エポキシ樹脂用硬化剤の配合量が、エポキシ化合物１当量に対して０．７当量以上であれば、絶縁スペーサ３の耐熱性や耐湿性等の耐環境性が低下することがない。また、エポキシ樹脂用硬化剤の配合量が、エポキシ化合物１当量に対して０．９当量以下であれば、絶縁スペーサ３の化学的耐熱性や、電気特性が低下することがない。
【００１５】
第一の充填剤としては、チタン酸バリウム（ＢａＴｉＯ３）が用いられる。
【００１６】
チタン酸バリウムの比誘電率は温度や電界、結晶化度に依存するが、比誘電率は１００以上である。
【００１７】
第一の充填剤のチタン酸バリウムの平均粒径は、０．１μｍ〜１５μｍであることが好ましい。平均粒径が０．１μｍ以上であれば、チタン酸バリウムの凝集を抑制することができるため、樹脂硬化物の機械的、電気的破壊の起点になりにくい。一方、平均粒径が１５μｍ以下であれば、エポキシ樹脂より比重の大きいチタン酸バリウムが硬化中に沈降しないため、必要とする比誘電率の電界非線形性が得られる。
ここで、第一の充填剤の平均粒径は、例えば、第一の充填剤を分散して含有する所定の樹脂（硬化物）の断面を走査型電子顕微鏡（ＳＥＭ）で観察し、個々の第一の充填剤の粒径を測定して、その粒径を算術平均することで得られる。
【００１８】
第一の充填剤の表面は、チタネートカップリング処理またはシランカップリング処理が施されていてもよい。第一の充填剤に表面処理を施すことにより、非線形誘電率材料の主成分であるマトリックス樹脂に対する第一の充填剤の濡れ性を向上することができる。
【００１９】
非線形誘電率材料における第一の充填剤の充填率は、１０ｖｏｌ％〜４５ｖｏｌ％であることが好ましい。
非線形誘電率材料における第一の充填剤の充填率が上記の範囲内であれば、非線形誘電率材料において、電界領域で顕著な電界非線形性が発生する。なお、電界非線形性とは、電界の上昇に伴って比誘電率が上昇する性質のことである。
【００２０】
第二の充填剤としては、シリカ（ＳｉＯ２）またはアルミナ（Ａｌ２Ｏ３）が用いられる。
第二の充填剤としては、第一の充填剤のチタン酸バリウムと比べて比誘電率が低い材料を用いるため、電界の比誘電率に及ぼす影響が小さい。そのため、第二の充填剤を用いる目的は、絶縁スペーサ３の機械的強度を向上することと、熱線膨張係数を制御することである。
【００２１】
第二の充填剤の平均粒径は、第一の充填剤の平均粒径との相性によって決定され、１μｍ〜３０μｍの範囲が適正な平均粒径である。
ここで、第二の充填剤の平均粒径は、例えば、第二の充填剤を分散して含有する所定の樹脂（硬化物）の断面を走査型電子顕微鏡（ＳＥＭ）で観察し、個々の第二の充填剤の粒径を測定して、その粒径を算術平均することで得られる。
【００２２】
第二の充填剤としては、平均粒径が１μｍ〜３０μｍの溶融シリカが好ましい。
【００２３】
第二の充填剤は、非線形誘電率材料における第一の充填剤と第二の充填剤の合計充填率が３５ｖｏｌ％〜５５ｖｏｌ％となるように充填されることが好ましい。
合計充填率が３５ｖｏｌ％以上であれば、絶縁スペーサ３に、構造材料として必要な硬化物の弾性率が得られる。また、合計充填率が５５ｖｏｌ％以下であれば、非線形誘電率材料の粘度が顕著に上昇することがなく、容易に注型作業を行うことができる。
【００２４】
本実施形態における非線形誘電率材料は、第一の充填剤と第二の充填剤以外に、他の充填剤が充填されていてもよい。
他の充填剤としては、非線形誘電率材料を用いた絶縁スペーサ３の注型作業に支障がない限り、いかなる種類の充填剤でも用いることができる。他の充填剤としては、粒子状充填剤または繊維状充填剤が用いられる。粒子状充填剤としては、例えば、タルク、炭酸カルシウム、水酸化アルミニウム、カオリン、クレー、ドロマイト、雲母粉、炭化ケイ素、ガラス粉、カーボン、グラファイト、硫酸バリウム、ボロンナイトライド、窒化ケイ素等が挙げられる。繊維状充填剤としては、例えば、ウォーラストナイト、チタン酸カリウムウィスカー、ガラス繊維、アルミナ繊維、炭化ケイ素繊維、ボロン繊維、カーボン繊維、アラミッド繊維、フェノール繊維等が挙げられる。これらの充填剤は、１種を単独で用いてもよく、２種以上を組み合わせて用いてもよい。
【００２５】
また、本実施形態における非線形誘電率材料は、必要に応じて、難燃剤、離形剤、沈降防止剤、シランカップリング剤やチタネート系カップリング剤を代表とする界面改質剤、消泡剤、硬化促進剤、酸化防止剤、顔料、染料、微粒子ゴム等の添加剤が配合されていてもよい。
【００２６】
金属容器２内に封入される代表的な絶縁ガス４としては、六フッ化硫黄（ＳＦ６）が挙げられる。絶縁ガス４としては、六フッ化硫黄（ＳＦ６）以外のガスを用いることができる。絶縁ガス４としては、例えば、自然由来ガスである空気、二酸化炭素、酸素、窒素等を用いることができる。これらのガスは、１種を単独で用いてもよく、２種以上を混合した混合ガスとして用いてもよい。
【００２７】
以上説明した実施形態によれば、絶縁スペーサ３が、電界の上昇に伴って誘電率が上昇する非線形誘電率材料からなる。これにより、非線形誘電率材料が、それ自体が持つ比誘電率の電界依存性によって、あたかも空間的に絶縁スペーサ３の比誘電率が傾斜したかのような状態となり、絶縁スペーサ３の表面の最大電界値が抑制される。その結果、ガス絶縁開閉装置の小型化および絶縁特性の向上に貢献することができる。
【実施例】
【００２８】
以下、実験例、実施例および比較例により本発明をさらに具体的に説明するが、本発明は以下の実施例に限定されるものではない。【００２９】
第一の充填剤であるチタン酸バリウムの比誘電率は電界非線形性があるため、マトリックス材であるエポキシ樹脂とのコンポジット材とした場合にも比誘電率の電界非線形が発現する。【００３０】
［実験例１］
図２は、エポキシ樹脂に、チタン酸バリウム（ＢａＴｉＯ３）と溶融シリカ（ＳｉＯ２）を充填した非線形誘電率材料の電界緩和効果および樹脂組成物の粘度を、溶融シリカのみ５０ｖｏｌ％充填した材料の特性で規格化した結果を示す図である。図３は、電界緩和効果を検証したガス絶縁母線の絶縁スペーサ３周辺の解析モデル図である。
図３に示す直径１００ｍｍの高電圧導体部１と直径３００ｍｍの金属容器２の間に、厚さ３０ｍｍのディスク型の絶縁スペーサ３が配置されたモデルにおいて、チタン酸バリウムと溶融シリカの充填率を変えて絶縁スペーサ３を製作し、絶縁スペーサ３の表面の電界分布を解析し、その最大電界値で電界緩和効果を評価した。
図２に示す結果から、非線形誘電率材料におけるチタン酸バリウムの充填率が２０ｖｏｌ％〜４０ｖｏｌ％の場合に、顕著な比誘電率の電界非線形性が発生することが分かった。また、図２に示す結果から、非線形誘電率材料におけるチタン酸バリウムの充填率が４０ｖｏｌ％を超えると、非線形誘電率材料の粘度が顕著に上昇することが分かった。【００３１】
［実施例１］
ビスフェノールＡ型エポキシ樹脂であるＪＥＲ８２８（商品名：三菱化学社製、エポキシ当量１９０）を７０質量部、脂環式エポキシ樹脂であるセロキサイド２０２１Ｐ（商品名：ダイセル社製）を３０質量部、酸無水物硬化剤としてメチルヘキサヒドロ無水フタル酸であるＨＮ５５００（商品名：日立化成社製）を９０質量部、硬化促進剤として四級アンモニウム塩であるニッサンカチオンＭ２−１００（商品名：日本油脂社製）を０．５質量部含む樹脂組成物を調製した。
この樹脂組成物に対して、平均粒径５μｍのチタン酸バリウム（共立マテリアル社製）を２５ｖｏｌ％と平均粒径１９μｍの溶融シリカＦＢ２４（商品名：デンカ社製）２５ｖｏｌ％を配合し、非線形誘電率材料組成物（Ａ）を調製した。
次に、非線形誘電率材料組成物（Ａ）を１００℃で予熱した電界・誘電率特性評価用の電極モデル金型内に真空注型し、一次硬化条件は１００℃で３時間、二次硬化条件は１５０℃で１０時間として、電気試験用注型品（Ａ）を製作した。
二次硬化後の非線形誘電率材料組成物（Ａ）のガラス転移温度（Ｔｇ）を示差走査熱量計（ＤＳＣ）法で測定した結果、Ｔｇ＝１５０℃であった。【００３２】
［実施例２］
ビスフェノールＡ型エポキシ樹脂であるＪＥＲ８２８（商品名：三菱化学社製、エポキシ当量１９０）を７０質量部、脂環式エポキシ樹脂であるセロキサイド２０２１Ｐ（商品名：ダイセル社製）を３０質量部、酸無水物硬化剤としてメチルヘキサヒドロ無水フタル酸であるＨＮ５５００（商品名：日立化成社製）を９０質量部、硬化促進剤として四級アンモニウム塩であるニッサンカチオンＭ２−１００（商品名：日本油脂社製）を０．５質量部含む樹脂組成物を調製した。
この樹脂組成物に対して、平均粒径２μｍのチタン酸バリウム（共立マテリアル社製）を２０ｖｏｌ％と平均粒径１９μｍの溶融シリカＦＢ２４（商品名：デンカ社製）３０ｖｏｌ％を配合し、非線形誘電率材料組成物（Ｂ）を調製した。
次に、非線形誘電率材料組成物（Ｂ）を１００℃で予熱した電界・誘電率特性評価用の電極モデル金型内に真空注型し、一次硬化条件は１００℃で３時間、二次硬化条件は１５０℃で１０時間として、電気試験用注型品（Ｂ）を製作した。
二次硬化後の非線形誘電率材料組成物（Ｂ）のガラス転移温度（Ｔｇ）を示差走査熱量計（ＤＳＣ）法で測定した結果、Ｔｇ＝１５０℃であった。【００３３】
［比較例１］
ビスフェノールＡ型エポキシ樹脂であるＪＥＲ８２８（商品名：三菱化学社製、エポキシ当量１９０）を７０質量部、脂環式エポキシ樹脂であるセロキサイド２０２１Ｐ（商品名：ダイセル社製）を３０質量部、酸無水物硬化剤としてメチルヘキサヒドロ無水フタル酸であるＭＨ７００（商品名：新日本理化社製）を９０質量部、硬化促進剤として四級アンモニウム塩であるニッサンカチオンＭ２−１００（商品名：日本油脂社製）を０．５質量部含む樹脂組成物を調製した。
この樹脂組成物に対して、平均粒径１．２μｍのチタン酸ストロンチウム（共立マテリアル社製）を２５ｖｏｌ％と平均粒径１９μｍの溶融シリカＦＢ２４（商品名：デンカ社製）２５ｖｏｌ％を配合し、非線形誘電率材料組成物（Ｃ）を調製した。
次に、非線形誘電率材料組成物（Ｃ）を１００℃で予熱した電界・誘電率特性評価用の電極モデル金型内に真空注型し、一次硬化条件は１００℃で３時間、二次硬化条件は１５０℃で１０時間として、電気試験用注型品（Ｃ）を製作した。
二次硬化後の非線形誘電率材料組成物（Ｃ）のガラス転移温度（Ｔｇ）を示差走査熱量計（ＤＳＣ）法で測定した結果、Ｔｇ＝１５５℃であった。【００３４】
［比較例２］
ビスフェノールＡ型エポキシ樹脂であるＪＥＲ８２８（商品名：三菱化学社製、エポキシ当量１９０）を７０質量部、脂環式エポキシ樹脂であるセロキサイド２０２１Ｐ（商品名：ダイセル社製）を３０質量部、酸無水物硬化剤としてメチルヘキサヒドロ無水フタル酸であるＨＮ５５００（商品名：日立化成社製）を９０質量部、硬化促進剤として四級アンモニウム塩であるニッサンカチオンＭ２−１００（商品名：日本油脂社製）を０．５質量部含む樹脂組成物を調製した。
この樹脂組成物に対して、平均粒径１９μｍの溶融シリカＦＢ２４（商品名：デンカ社製）５０ｖｏｌ％を配合し、従来の材料であるシリカ充填エポキシ材料を調製した。
次に、シリカ充填エポキシ材料を１００℃で予熱した電界・誘電率特性評価用の電極モデル金型内に真空注型し、一次硬化条件は１００℃で３時間、二次硬化条件は１５０℃で１０時間として、電気試験用注型品（Ｄ）を製作した。
二次硬化後のシリカ充填エポキシ材料のガラス転移温度（Ｔｇ）を示差走査熱量計（ＤＳＣ）法で測定した結果、Ｔｇ＝１５２℃であった。【００３５】
［評価］
電気試験用注型品（Ａ）〜（Ｄ）について、電界−誘電率特性を実測した。
図４は、電気試験用注型品（Ａ）〜（Ｄ）の電界−誘電率特性の実測データを示す図である。
図４に示す結果から、第一の充填剤としてチタン酸バリウムを充填した電気試験用注型品（Ａ）、（Ｂ）は５ｋＶ／ｍｍ〜２０ｋＶ／ｍｍの間の電界領域で顕著な電界非線形性が発生することが分かった。一方で第一の充填剤にペロブスカイト構造を有するチタン酸ストロンチウムを充填した電気試験用注型品（Ｃ）では顕著な電界非線形性は発現しないことが分かった。【００３６】
図３に示す直径１００ｍｍの高電圧導体部１と直径３００ｍｍの金属容器２の間に、厚さ３０ｍｍのディスク型の絶縁スペーサ３，６が配置されたモデルにおいて、絶縁スペーサ３として電気試験用注型品（Ａ）を用い、従来の絶縁スペーサ６として電気試験用注型品（Ｄ）を用いて、高電圧導体部１から金属容器２間の電界分布を解析し、非線形誘電率材料による最大電界値の低減効果を評価した。
図５は、電気試験用注型品（Ａ）、（Ｄ）について、高電圧導体部１から金属容器２間の電界分布を解析した結果を示す図である。
図２に示した非線形誘電率材料の電界緩和効果に関する結果は、図５に示す高電圧導体部１の表面の最大電界値をまとめた結果であり、非線形誘電率材料による最大電界値の低減効果、すなわち、絶縁性能向上効果を示している。
機器のサイズを１０％小型化することが可能な電界緩和効果を得るためには、具体的には、図５より、チタン酸バリウムと溶融シリカの合計充填率を５０ｖｏｌ％としたときは、チタン酸バリウムの充填率は１５ｖｏｌ％以上であることが好ましく、溶融シリカの充填率はそれに対応した３５ｖｏｌ％以下であることが好ましい。また、図５より、絶縁スペーサ３は金型注型で製作するため、非線形誘電率材料の粘度が高過ぎると金型注型による製作が不可能となる。このような注型作業性の制約から、金型注型で絶縁スペーサ３を製作することが可能なチタン酸バリウムの充填率は４０ｖｏｌ％以下である。【００３７】
以上のことから、非線形誘電率材料からなる絶縁スペーサの表面の最大電界値は、従来の絶縁スペーサよりも低下し、非線形誘電率材料からなる絶縁スペーサは高い絶縁性能を有する。これにより、非線形誘電率材料からなる絶縁スペーサの絶縁特性は向上し、従来よりもタンク内径が小さく絶縁特性に優れたガス絶縁開閉装置を提供できる。
一方、同じ内径のガス絶縁母線内に従来のスペーサと本願のスペーサを配置した場合を比較すると、従来のスペーサは図６に記載したように絶縁距離を伸ばすために母線の長手方向に長さをもったコーン形状にすることが一般的であった。本実施形態に記載したスペーサを用いた場合、図１に記載したような、より母線の長手方向の長さが短い製造性が良好で、かつコンパクトな形状のスペーサとすることができる。【００３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１・・・高電圧導体部、２・・・金属容器、３・・・絶縁スペーサ（非線形誘電率材料）、４・・・絶縁ガス、５・・・電界緩和シールド、６・・・絶縁スペーサ
【図１】
2019111891.tif 000003
【図２】
2019111891.tif 000004
【図３】
2019111891.tif 000005
【図４】
2019111891.tif 000006
【図５】
2019111891.tif 000007
【図６】
2019111891.tif 000008
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
ガス絶縁開閉装置の高電圧導体部と金属容器間を支持する絶縁スペーサであって、
前記絶縁スペーサは、電界の上昇に伴って誘電率が上昇する非線形誘電率材料からなり、
前記非線形誘電率材料は、マトリックス樹脂と、前記マトリックス樹脂中に充填された第一の充填剤および第二の充填剤と、を含み、
前記マトリックス樹脂は、少なくとも１分子中に２つ以上のエポキシを有するエポキシ化合物であり、
前記第一の充填剤は、チタン酸バリウムであり、
前記第二の充填剤は、シリカまたはアルミナであり、
前記非線形誘電率材料における前記第一の充填剤の充填率が１０ｖｏｌ％〜４５ｖｏｌ％であり、
前記第二の充填剤が、前記非線形誘電率材料における前記第一の充填剤と前記第二の充填剤の合計充填率が３５ｖｏｌ％〜５５ｖｏｌ％となるように充填された絶縁スペーサ。
【請求項２】
前記第一の充填剤の平均粒径が０．１μｍ〜１５μｍである請求項１に記載の絶縁スペーサ。
【請求項３】
前記第一の充填剤は、凝集体である請求項１または２に記載の絶縁スペーサ。
【請求項４】
前記第一の充填剤の表面は、チタネートカップリング処理またはシランカップリング処理が施されている請求項１〜３のいずれか１項に記載の絶縁スペーサ。
【請求項５】
前記第二の充填剤は、平均粒径が１μｍ〜３０μｍの溶融シリカである請求項１〜４のいずれか１項に記載の絶縁スペーサ。
【手続補正２】
【補正対象書類名】明細書
【補正対象項目名】０００７
【補正方法】変更
【補正の内容】
【０００７】
実施形態の絶縁スペーサは、ガス絶縁開閉装置の高電圧導体部と金属容器間を支持する。絶縁スペーサは、電界の上昇に伴って誘電率が上昇する非線形誘電率材料からなる。非線形誘電率材料は、マトリックス樹脂と、マトリックス樹脂中に充填された第一の充填剤および第二の充填剤と、を含む。マトリックス樹脂は、少なくとも１分子中に２つ以上のエポキシを有するエポキシ化合物である。第一の充填剤は、チタン酸バリウムである。第二の充填剤は、シリカまたはアルミナである。非線形誘電率材料における第一の充填剤の充填率が１０ｖｏｌ％〜４５ｖｏｌ％である。第二の充填剤が、非線形誘電率材料における第一の充填剤と第二の充填剤の合計充填率が３５ｖｏｌ％〜５５ｖｏｌ％となるように充填されている。
【国際調査報告】
2019111891.tif 000009
2019111891.tif 000010
2019111891.tif 000011
2019111891.tif 000012